도 1 을 참조 하 면 , 예시 적 인 태양광 조절 필름 이 일반 적 으로 100 으로 도시 되 어 있 다 . 필름 ( 100 ) 은 가시 광 투과성 플라스틱 필름 ( 예 를 들 어 , " 폴리에틸렌 테레프탈 레이트 ( "" PET "") 로 제조 ) 형태 의 연성 지 지체 ( 102 ) 및 지 지체 ( 102 ) 위 의 층 들 로 이루어진 적층 물 ( 104 ) 을 포함 한다 . 적층 물 ( 104 ) 은 제 1 핵 형성 산화물 시드 층 ( 106 ) ( 예 를 들 어 ", 산화 아연 으로 제조 ) , 제 1 금속 층 ( 108 ) ( 예 를 들 어 , 은 으로 제조 ) , 유기 이격 층 ( 110 ) ( 예 를 들 어 가 교 결합 된 아크릴 레이트 로 제조 ) , 제 2 핵 형성 산화물 시드 층 ( 112 ) ( 역시 예 를 들 어 , 산화 아연 으로 제조 ) 및 제 2 금속 층 ( 114 ) ( 역시 예 를 들 어 , 은 으로 제조 ) 을 포함 한다 . 보호용 중합체 층 ( 116 ) ( 예 를 들 어 가 교 결합 된 아크릴 레이트 로 제조 ) 은 제 2 금속 층 ( 114 ) 위 에 놓인다 . 보호용 중합체 층 ( 116 ) 은 적층 물 ( 104 ) 의 손상 을 제한 하 며 또 한 적층 물 의 광학 적 성질 을 변화 시킬 수 있 다 . 지 지체 ( 102 ) , 제 1 시드 층 ( 106 ) , 제 1 금속 층 ( 108 ) , 유기 이격 층 ( 110 ) , 제 2 시드 층 ( 112 ) , 제 2 금속 층 ( 114 ) 및 보호용 중합체 층 ( 116 ) 은 서로 인접 하 게 되 거나 또는 도 1 에 도시 하 지 않 은 하나 이상 의 추가 의 층 에 의해 분리 될 수 도 있 다 . 시드 층 ( 106 및 112 ) , 금속 층 ( 108 및 114 ) 및 유기 이격 층 ( 110 ) 은 각각 ( 전체 로서 필름 ( 100 ) 처럼 ) 가시 광 투과성 이 있 으며 , 적어도 제 1 금속 층 ( 108 ) , 유기 이격 층 ( 110 ) 및 제 2 금속 층 ( 114 ) 은 연속 적 이 다 . 시드 층 ( 106 및 112 ) 은 연속 적 일 필요 는 없 으며 금속 층 ( 108 및 114 ) 또는 유기 이격 층 ( 110 ) 보다 훨씬 얇 을 수 있 다 . 예 를 들 어 , 시드 층 ( 106 및 112 ) 은 각각 보다 균일 하 거나 보다 치밀 한 상측 금속 층 의 침착 에 도움 이 되 는 핵 형성 부위 로서 작용 하 는 일련 의 작 은 섬 일 수 있 다 . 금속 층 ( 108 및 114 ) , 그 사이 에 개재 된 유기 이격 층 ( 110 ) 및 적층 물 ( 104 ) 의 두께 는 금속 층 ( 108 및 114 ) 이 충분히 얇 아서 부분 적 으로 반사 성 이 있 으면서 부분 적 으로 는 투과성 이 있 고 , 층 ( 110 ) 에 의해 충분히 이격 되 어 필름 ( 100 ) 이 가 시광 투과성 이 있 으면서 적외선 반사 성 이 있 도록 선택 된다 . 예 를 들 어 , 이격 층 ( 110 ) 은 투과 된 광 에 대한 원 하 는 통과 대역 의 중심 의 파장 의 약 1 / 4 내지 1 / 2 인 광학 적 두께 를 가질 수 있 으며 , 적층 물 ( 104 ) 은 패 브리 - 페로 간섭 ( Fabry - Perot interference ) 적층 물 을 나타낼 수 있 다 . 파장 이 이 통과 대역 내 에 있 는 광 은 주로 금속 층 ( 108 및 114 ) 을 통해 투과 될 것 이 다 . 파장 이 통과 대역 보다 크 거나 작 은 광 은 주로 금속 층 ( 108 및 114 ) 에 의해 반사 될 것 이 다 .